(57)【要約】【課題】紫外線吸収能に優れ、透明性が著しく改善された熱可塑性樹脂組成物、油剤組成物及び化粧料組成物を提供すること並びにかかる組成物を提供しうる表面処理酸化セリウムを提供すること。【解決手段】酸化セリウム含有粒子が、１個以上の水酸基が脂肪酸エステル化されたポリオールエステル化合物にて被覆されてなることを特徴とする表面処理酸化セリウム、および該表面処理酸化セリウムを含有する熱可塑性樹脂組成物、油剤組成物及び化粧料組成物。【選択図】    なし【特許請求の範囲】
【請求項１】
酸化セリウム含有粒子が、１個以上の水酸基が脂肪酸エステル化されたポリオールエステル化合物にて被覆されてなることを特徴とする表面処理酸化セリウム。
【請求項２】
酸化セリウム含有粒子が、平均一次粒子径が１〜１００ｎｍの微粒子酸化セリウムを含有するものであることを特徴とする、請求項１に記載の表面処理酸化セリウム。
【請求項３】
ポリオールエステル化合物の表面処理量が、酸化セリウム含有粒子１００重量部に対して、０．１〜１００重量部であることを特徴とする、請求項１または２に記載の表面処理酸化セリウム。
【請求項４】
ポリオールエステル化合物が、脂肪酸エステル化されていない水酸基を１個以上有するものである請求項１〜３のいずれかに記載の表面処理酸化セリウム。
【請求項５】
ポリオールエステル化合物が、ポリグリセリン分子において１個以上の水酸基が脂肪酸エステル化されたポリグリセリン誘導体である請求項１〜４のいずれかに記載の表面処理酸化セリウム。
【請求項６】
ポリオールエステル化合物が、ポリオールまたはポリオール縮合物の二塩基酸エステルであって、１個以上の水酸基が脂肪酸エステル化された二塩基酸ポリオール類エステルである請求項１〜４のいずれかに記載の表面処理酸化セリウム。
【請求項７】
請求項１〜６のいずれかに記載の表面処理酸化セリウムを含有することを特徴とする、紫外線吸収剤。
【請求項８】
熱可塑性樹脂と、請求項１〜６のいずれかに記載の表面処理酸化セリウムとを含有することを特徴とする、熱可塑性樹脂組成物。
【請求項９】
熱可塑性樹脂が、ポリ塩化ビニル樹脂、ポリオレフィン系樹脂、ポリスチレン系樹脂、ポリエステル系樹脂またはポリアミド系樹脂から選ばれる少なくともいずれかである、請求項８に記載の熱可塑性樹脂組成物。
【請求項１０】
有機系油剤と、請求項１〜６のいずれかに記載の表面処理酸化セリウムとを含有することを特徴とする、油剤組成物。
【請求項１１】
請求項１０に記載の油剤組成物を含有することを特徴とする、化粧料組成物。
【発明の詳細な説明】
【０００１】
【発明の属する技術分野】
本発明は、紫外線吸収能を有する熱可塑性樹脂、油剤、化粧料に関する。より詳しくは、特定のポリオールエステル化合物で被覆された酸化セリウムを含有することにより、紫外線吸収能に優れ、透明性が著しく改善された熱可塑性樹脂、油剤組成物および当該油剤組成物を含有する化粧料組成物に関する。
【０００２】
【従来の技術】
従来より熱可塑性樹脂や化粧料に紫外線吸収能を付与する目的で紫外線吸収剤が使用されており、大きく分けて無機系紫外線吸収剤と有機系紫外線吸収剤に分類される。
【０００３】
前者の無機系紫外線吸収剤としては、本発明に使用されている酸化セリウムの他、酸化チタン、酸化亜鉛などを挙げることができるが、いずれも粒子表面の触媒活性が強く、樹脂や化粧料用の油剤などの有機マトリクスに分散させた時に有機マトリクスの酸化劣化を促進してしまう欠点がある。また酸化チタンは屈折率が大きく可視光領域での透明性に劣り、化粧料などに使用すると白ウキするなどの問題点がある。酸化亜鉛は化粧料などに使用すると汗などで溶出するなどの問題点を有する（特許文献１および２、非特許文献１参照）。
【０００４】
後者の有機系紫外線吸収剤としては、ベンゾフェノン系、ベンゾトリアゾール系、シアノアクリレート系、サリチレート系などがあるが、樹脂表面に移行するブリード現象を起こし易く、安全性、表面印刷性、外観に問題が発生する場合がある。また有機化合物であるために耐熱性に劣り、また吸収剤自体が紫外線により徐々に分解する為、リサイクル性など長期にわたる安定性に問題がある（非特許文献２参照）。
【０００５】
一方、無機系紫外線吸収剤は、有機系紫外線吸収剤よりも耐熱性や長期安定性に優れるなどの特長を有するが、紫外線吸収能を有する微粒子は熱可塑性樹脂や化粧料中での分散性が悪く二次凝集してしまい、本来の一次粒子径から期待される透明性が出ない。
【０００６】
【特許文献１】
特開平７−２０７２５１号公報
【特許文献２】
特開平６−１４５０２６号公報
【非特許文献１】
東レリサーチセンター調査研究事業部編，「機能性添加材料の新展開」，（株）東レリサーチセンター，１９９３年４月１日，ｐ．１７１−１８１
【非特許文献２】
大勝靖一編，「高分子安定化の総合技術」，（株）シーエムシー，１９９７年３月３１日，ｐ．１１１−１２０
【０００７】
【発明が解決しようとする課題】
本発明が解決しようとする課題は、紫外線吸収能に優れ、透明性も良好な熱可塑性樹脂組成物、油剤組成物、化粧料組成物を提供すること並びにかかる組成物を提供しうる表面処理酸化セリウム、即ち紫外線吸収剤を提供することにある。
【０００８】
【課題を解決するための手段】
本発明者らは上記課題を解決するため、鋭意検討した結果、酸化セリウム含有粒子表面を、特定のポリオールエステル化合物で被覆することにより、紫外線吸収能に優れ、透明性も改善された樹脂組成物、油剤組成物、化粧料組成物を作成できることを見出し、本発明の完成に至った。すなわち、本発明は以下のとおりである。
（１）酸化セリウム含有粒子が、１個以上の水酸基が脂肪酸エステル化されたポリオールエステル化合物にて被覆されてなることを特徴とする表面処理酸化セリウム。
（２）酸化セリウム含有粒子が、平均一次粒子径が１〜１００ｎｍの微粒子酸化セリウムを含有するものであることを特徴とする、上記（１）に記載の表面処理酸化セリウム。
（３）ポリオールエステル化合物の表面処理量が、酸化セリウム含有粒子１００重量部に対して、０．１〜１００重量部であることを特徴とする、上記（１）または（２）に記載の表面処理酸化セリウム。
（４）ポリオールエステル化合物が、脂肪酸エステル化されていない水酸基を１個以上有するものである上記（１）〜（３）のいずれかに記載の表面処理酸化セリウム。
（５）ポリオールエステル化合物が、ポリグリセリン分子において１個以上の水酸基が脂肪酸エステル化されたポリグリセリン誘導体である上記（１）〜（４）のいずれかに記載の表面処理酸化セリウム。
（６）ポリオールエステル化合物が、ポリオールまたはポリオール縮合物の二塩基酸エステルであって、１個以上の水酸基が脂肪酸エステル化された二塩基酸ポリオール類エステルである上記（１）〜（４）のいずれかに記載の表面処理酸化セリウム。
（７）上記（１）〜（６）のいずれかに記載の表面処理酸化セリウムを含有することを特徴とする、紫外線吸収剤。
（８）熱可塑性樹脂と、上記（１）〜（６）のいずれかに記載の表面処理酸化セリウムとを含有することを特徴とする、熱可塑性樹脂組成物。
（９）熱可塑性樹脂が、ポリ塩化ビニル樹脂、ポリオレフィン系樹脂、ポリスチレン系樹脂、ポリエステル系樹脂またはポリアミド系樹脂から選ばれる少なくともいずれかである、上記（８）に記載の熱可塑性樹脂組成物。
（１０）有機系油剤と、上記（１）〜（６）のいずれかに記載の表面処理酸化セリウムとを含有することを特徴とする、油剤組成物。
（１１）上記（１０）に記載の油剤組成物を含有することを特徴とする、化粧料組成物。
【０００９】
【発明の実施の形態】
本発明の表面処理酸化セリウムは、酸化セリウム含有粒子を、１個以上の水酸基が脂肪酸エステル化されたポリオールエステル化合物にて被覆してなるものである。本明細書中における「ポリオールエステル化合物」とは、２個以上の水酸基を有する化合物であるポリオールまたはポリオール縮合物（以下、「ポリオール類」と呼ぶことがある。）において、１個以上の水酸基がエステル化されてなる化合物を指す。本発明の表面処理酸化セリウムは、このポリオールエステル化合物の中でも、１個以上の水酸基が脂肪酸によってエステル化されたポリオールエステル化合物にて、酸化セリウム含有粒子を被覆してなるものである。ここで、「被覆」とは、酸化セリウム含有粒子の外側を覆って、表面処理酸化セリウムの最外に上記ポリオールエーテル化合物による層が形成されてなることを指す。当該ポリオールエーテル化合物による層は、酸化セリウム含有粒子を完全に覆うように形成されていてもよく、また、酸化セリウム含有粒子の一部が露出してなるように形成されていてもよい。
【００１０】
本発明の表面処理酸化セリウムによれば、上記のような特定のポリオールエステル化合物を含有することによって、紫外線吸収能に優れ、かつ従来よりも透明性が著しく改善された熱可塑性樹脂組成物、油剤組成物、化粧料組成物を提供することができる。これらの効果が発現する機構については、詳細は不明であるが、本発明者らは次のように考えている。
すなわち本発明は、酸化セリウム含有粒子を、１個以上の水酸基が脂肪酸エステル化されたポリオールエーテル化合物にて被覆したものであるが、まず、酸化セリウム含有粒子を使用したことによって、従来の他の無機系紫外線吸収剤である酸化チタンや酸化亜鉛を使用した場合とは異なり、可視光領域で優れた透明性を有し、また化粧料としたときでも汗などで溶出したりすることはない。さらに、この表面処理酸化セリウムを脂肪酸エステル化されたポリオールエステル化合物にて被覆することによって、ポリオールエステル化合物の脂肪酸エステル部分が熱可塑性樹脂や有機系油剤に対して良好な相溶性を示す。これによって、本発明の表面処理酸化セリウムを熱可塑性樹脂や有機系油剤に分散させた系においては、表面処理酸化セリウムが界面に存在することとなり、分散性が向上され、二次凝集を起こすことなく本来の一次粒子径から期待される透明性を有する熱可塑性樹脂組成物、油剤組成物、化粧料組成物を実現することができるものと考えられる。また、本発明におけるポリオールエステル化合物はある程度の分子量を有するものであるため、上記熱可塑性樹脂での移動性が小さく、これにより本発明の表面処理酸化セリウムを用いた熱可塑性樹脂の成型物においては表面にブリードアウトが起こりにくいと考えられる。
【００１１】
本発明に用いられる酸化セリウム含有粒子としては、酸化セリウムを少なくとも含有する粒子であるならば特に制限はなく、酸化セリウムからなる粒子であってもよいし、酸化セリウムに加えて他の成分を含有するものであってもよい。酸化セリウム含有粒子に含有される他の成分としては、本発明の効果を阻害するものでない限り特に制限されるものではないが、たとえば、シリカ、非晶質シリカ、タルク、カオリン、マイカ、ワラストナイト、ベントナイト、セリサイトなどが挙げられる。中でも無色で、表面の触媒活性が少なく樹脂や油剤に対して影響の小さいシリカ、タルクが好ましい。上記他の成分を含有する場合、酸化セリウムは、粒子表面に露出していてもよく（たとえば、酸化セリウムで他の成分を被覆してなる場合や、他の成分が酸化セリウムの一部のみを被覆してなる場合など）、また上記他の成分で完全に被覆されていてもよい。この場合、当該粒子における酸化セリウムの含有量は、特には制限されるものではないが、粒子全量に対して０．１〜５０重量％であるのが好ましく、１〜３０重量％であるのがより好ましい。酸化セリウムが０．１重量％未満であれば、紫外線吸収能が低下する傾向があるためであり、また、酸化セリウムが５０重量％を越えて含有されても、紫外線吸収能の向上が見られない傾向があるためである。
【００１２】
本発明における酸化セリウム含有粒子は、従来公知の種々の酸化セリウム含有粒子を特に制限なく用いることができる。酸化セリウム含有粒子は、市販品、たとえば「セリガード」（日本電工製）等を用いてもよい。上記「セリガード」は、平均一次粒子径２２．６ｎｍの微粒子酸化セリウムに非晶質シリカを３〜５ｎｍの厚さで被覆したタイプの他、約１ミクロンのシリカやタルクなどのベース基材表面に平均一次粒子径３０〜５０ｎｍの微粒子酸化セリウムを被覆し、さらに非晶質シリカを３〜５ｎｍの厚さで被覆したタイプなどがある。
【００１３】
本発明に用いる酸化セリウム含有粒子は、透過型電子顕微鏡法による平均一次粒子径が、好ましくは１〜１００ｎｍ、より好ましくは１ｎｍ〜５０ｎｍ、特に好ましくは５ｎｍ〜５０ｎｍの微粒子酸化セリウムを含有するものであるのが好ましい。該微粒子酸化セリウムの平均一次粒子径が１００ｎｍより大きいと、添加量当りの紫外線吸収能が低下しやすくなる傾向にあるためであり、また該微粒子酸化セリウムの平均一次粒子径が１ｎｍより小さいと分散が困難になり、該微粒子酸化セリウムの製造自体も困難になる傾向がある。
【００１４】
上記平均一次粒子径は、透過型電子顕微鏡法によって微粒子酸化セリウムの形、大きさを直接観察し、値を計測する。
具体的には、透過型電子顕微鏡（トプコン電子ビームサービス製００２Ｂ）で加速電圧２００ＫＶ、直接倍率２９０００倍で観察して、写真撮影をする。次いで、得られた写真をスキャナーでコンピューターに取り込み、コンピューターに予めインストールした画像解析ソフト（Ｓｃｉｏｎ  Ｃｏｒｐｏｒａｔｉｏｎ製、Ｓｃｉｏｎ  Ｉｍａｇｅ  ｆｏｒ  Ｗｉｎｄｏｗｓ（登録商標））に供することで、平均一次粒子径を求めることができる。当該画像解析ソフトにおいては、２次元投影形として観察される像と同面積の円の直径（ヘイウッド径）を一次粒子径であるとみなし、平均一次粒子径は、任意に選択された３００個の微粒子酸化セリウムの一次粒子径を測定し、そのメジアン径（中位径）として算出する。
【００１５】
本発明におけるポリオールエステル化合物は、１個以上の水酸基が脂肪酸エステル化されてなるポリオールエステル化合物であれば、分子内の全ての水酸基が脂肪酸エステル化されたものであっても、分子内の一部の水酸基のみが脂肪酸エステル化されたものであってもよいが、分子内の一部の水酸基のみが脂肪酸エステル化されたポリオールエステル化合物、換言すれば、脂肪酸エステル化されていない１個以上の水酸基を有するポリオールエステル化合物であるのが好ましい。このようなポリオールエステル化合物を用いることで、分子内の全ての水酸基が脂肪酸エステル化されたポリオールエステル化合物を用いた場合よりも透明性がさらに改善されるためである。これは、ポリオールエステル化合物中における脂肪酸エステル化されていない水酸基は、酸化セリウム表面に吸着しやすいことに起因すると考えられる。すなわち、脂肪酸エステル化されていない水酸基を分子内に１個以上有するポリオールエーテル化合物を用いることで酸化セリウム含有粒子表面への吸着性が向上され、熱可塑性樹脂や油剤などの有機マトリクスに対する酸化セリウム含有粒子の分散性が向上されるためであると考えられる。
【００１６】
本発明に用いられるポリオールエステル化合物は、１個以上の水酸基、好ましくは２個以上の水酸基、より好ましくは３個以上の水酸基が脂肪酸エステル化されてなるものである。
【００１７】
本発明に用いられるポリオールエステル化合物のエステル化度は、５〜９５％の範囲が好ましく、５〜９０％の範囲がより好ましく、１０〜８０％の範囲がさらに好ましい。エステル化度が５％未満であると、樹脂や油剤との相溶性が悪くなる傾向があり、エステル化度が９５％より大きいと、酸化セリウム含有粒子表面に吸着する機能が小さくなり、熱可塑性樹脂や油剤などの有機マトリクスに対する酸化セリウム含有粒子の分散性が低下し、結果として透明性が低下する虞があるためである。
ポリオールエステル化合物のエステル化度は、下記式（１）から算出される値で定義される。
【００１８】
【数１】
2004262974.tif 000002
【００１９】
なお、上記エステル化度の値が整数にならない場合には、小数点以下を切り上げて整数とするものとする。
【００２０】
また、本発明において用いられるポリオールエステル化合物の原料となるポリオール類における水酸基の数は、上述のように２個以上であればよいが、より多くの水酸基がある方が、多点吸着により強固に粒子表面に吸着するため、３個以上であるのが好ましく、４個以上であるのがより好ましい。なお該原料となるポリオール類における水酸基の数の上限に特に限定はないが、通常、３０個以下、好ましくは２０個以下、より好ましくは１５個以下である。
【００２１】
かかるポリオールエステル化合物としては、大きく分けて〔１〕ポリグリセリン誘導体、または〔２〕二塩基酸ポリオール類エステルが、特に好適に使用できる。以下、〔１〕ポリグリセリン誘導体、および〔２〕二塩基酸ポリオール類エステルについて、それぞれ詳述する。
【００２２】
〔１〕ポリグリセリン誘導体
本発明におけるポリグリセリン誘導体は、ポリグリセリン１分子に存在する１個以上の水酸基が脂肪酸エステル化された形の誘導体、換言すれば、ポリグリセリン脂肪酸エステルであればよい。ここで脂肪酸エステル化の形態は、ポリグリセリン１分子内の水酸基が複数の異種脂肪酸のアシル基でエステル化された形態であってもよく、また同一脂肪酸のアシル基のみでエステル化された形態であってもよい。また上述のように、脂肪酸エステル化されているのは、ポリグリセリン１分子に存在する水酸基の全部であっても一部であってもよいが、ポリグリセリン１分子に存在する水酸基の一部が脂肪酸エステル化されたものであるのが好ましい。具体的には、ポリグリセリンの１分子において、全水酸基の５〜９５％の水酸基が脂肪酸エステル化されたものであるのが好ましく、全水酸基の５〜９０％の水酸基が脂肪酸エステル化されたものであるのがより好ましく、全水酸基の１０〜８０％の水酸基が脂肪酸エステル化されたものであるのがさらに好ましい（好ましくはエステル化度が５〜９５％、より好ましくはエステル化度が５〜９０％、さらに好ましくはエステル化度が１０〜８０％）。上記脂肪酸エステル化された水酸基の数が全水酸基の５％より少ない（エステル化度が５％より小さい）と、樹脂や油剤との相溶性が悪くなる傾向があり、上記脂肪酸エステル化された水酸基の数が全水酸基の９５％より多い（エステル化度が９５％より大きい）と、酸化セリウム含有粒子表面に吸着する機能が小さくなり、熱可塑性樹脂や油剤などの有機マトリクスに対する酸化セリウム含有粒子の分散性が低下し、結果として透明性が低下する虞がある。
【００２３】
上記ポリグリセリン誘導体の原料となるポリグリセリンは、工業的に製造されている市販品、たとえばポリグリセリン＃３１０（阪本薬品工業製）、ポリグリセリン＃５００（阪本薬品工業製）、ポリグリセリン＃７５０（阪本薬品工業製）、ジグリセリン（阪本薬品工業製）などを好適に用いることができる。ポリグリセリンの縮合度は、２〜３０であれば良いが、生成する脂肪酸エステルの性状、エステル化反応時の溶剤に対する溶解性、コストなどの観点から３〜１０がより好ましい。なお本明細書中でいう「ポリグリセリン」は、グリセリンから反応、蒸留、精製して得られるポリオールの一種であって、４個以上の水酸基を有するものを指し、２０個以下の水酸基を有するものであることが好ましい。
【００２４】
ポリグリセリン誘導体における脂肪酸エステルを構成するアシル基としては、炭素数４〜２４の直鎖状または分枝鎖状のアシル基、たとえば、ブタノイル基、ペンタノイル基、ヘキサノイル基、ヘプタノイル基、オクタノイル基、ノナノイル基、デカノイル基、ドデカノイル基、テトラデカノイル基、ヘキサデカノイル基、オクタデカノイル基などを挙げることができる。上記中でも、界面接着性の向上の観点からは、オクタノイル基（炭素数：８）以上の炭素数を有するアシル基であることが好ましく、ドデカノイル基（炭素数：１２）以上の炭素数を有するアシル基であることがより好ましい。なお工業的に入手しやすいという観点からは、炭素数１８以下のアシル基であることが好ましい。
【００２５】
〔２〕二塩基酸ポリオール類エステル
本発明における二塩基酸ポリオール類エステルは、ポリオール類（ポリオールまたはポリオール縮合物）の二塩基酸エステルであって、１個以上の水酸基が脂肪酸エステル化されたものであればよい。ここで脂肪酸エステル化の形態は、二塩基酸ポリオール類１分子内の水酸基が複数の異種脂肪酸のアシル基でエステル化された形態であってもよく、同一脂肪酸のアシル基のみでエステル化された形態であってもよい。ポリオール類１分子に存在する水酸基のうち、エステル化されているのは、ポリオール類１分子内の水酸基の全部（ポリオール類１分子内の水酸基全部が二塩基酸およびその他の適当な脂肪酸によってエステル化されている場合など）であっても一部であってもよいが、ポリオール類１分子に存在する水酸基の一部がエステル化されたものであるのが好ましい。具体的には、ポリオール類の１分子において、全水酸基の５〜９５％の水酸基がエステル化されたものであるのが好ましく、全水酸基の５〜９０％の水酸基がエステル化されたものであるのがより好ましく、全水酸基の１０〜８０％の水酸基がエステル化されたものであるのがさらに好ましい（好ましくはエステル化度が５〜９５％、より好ましくはエステル化度が５〜９０％、さらに好ましくはエステル化度が１０〜８０％）。上記エステル化された水酸基の数が全水酸基の５％より少ない（エステル化度が５％より小さい）と、樹脂や油剤との相溶性が悪くなる傾向があり、エステル化された水酸基が全水酸基の９５％より多い（エステル化度が９５％より大きい）と、酸化セリウム含有粒子表面に吸着する機能が小さくなり、熱可塑性樹脂や油剤などの有機マトリクスに対する酸化セリウム含有粒子の分散性が低下し、結果として透明性が低下する虞がある。
【００２６】
二塩基酸ポリオール類エステルに使用するポリオールまたはポリオール縮合物としては、分子内に３個以上の水酸基を有するものであれば特に限定はされないが、例えば、グリセリン、及びそのグリセリン縮合物であるジグリセリン、テトラグリセリン、ヘキサグリセリン、デカグリセリン等のポリグリセリン、ペンタエリスリトール、及びその縮合物であるジペンタエリスリトール、トリペンタエリスリトール等のポリペンタエリスリトール、トリメチロールプロパン及びその縮合物、トリメチロールエタン及びその縮合物などを挙げることができる。
【００２７】
二塩基酸ポリオール類エステルに使用する二塩基酸としては、電離して一分子から二個の水素イオンを生じる酸であれば特に限定はないが、たとえばアジピン酸、セバシン酸、アゼライン酸、コハク酸等の飽和脂肪族二塩基酸、フタル酸、マレイン酸等の不飽和脂肪族二塩基酸などの、１分子内にカルボキシル基を２個有する炭化水素化合物（二塩基脂肪酸）であるのが特に好ましい。
【００２８】
本発明における二塩基酸ポリオール類エステルは、上記した中でも、分子内に３個以上の水酸基を有するポリオールまたはポリオール縮合物と、二塩基酸との二塩基酸エステル化合物中に残っている水酸基の少なくとも１個を、脂肪酸にて脂肪酸エステル化した二塩基酸ポリオール類エステルであることが好ましい。この場合において、上記二塩基酸エステル化合物において用いられた二塩基酸ではない脂肪酸（二塩基酸とのエステル化合物中に残っている水酸基を脂肪酸エステル化した脂肪酸）由来のアシル基としては、炭素数４〜２４の直鎖状または分枝鎖状のアシル基、たとえば、ブタノイル基、ペンタノイル基、ヘキサノイル基、ヘプタノイル基、オクタノイル基、ノナノイル基、デカノイル基、ドデカノイル基、テトラデカノイル基、ヘキサデカノイル基、オクタデカノイル基などを挙げることができる。上記中でも、界面接着性の向上の観点からは、オクタノイル基（炭素数：８）以上の炭素数を有するアシル基であることが好ましく、ドデカノイル基（炭素数：１２）以上の炭素数を有するアシル基であることがより好ましい。なお工業的に入手しやすいという観点からは、炭素数１８以下のアシル基であることが好ましい。
【００２９】
上述した〔１〕または〔２〕のポリオールエステル化合物を合成する際のエステル化反応は、通常の方法で良いが、たとえば以下の（１）〜（４）のような方法を挙げることができる。
（１）原料となるポリグリセリンまたは他のポリオールと、脂肪酸または／及び二塩基酸を、有機溶媒中または無溶媒で加熱混合し、脱水反応させる。この時にルイス酸などのエステル化触媒存在下、反応を行うのが望ましい。
（２）原料となるポリグリセリンまたは他のポリオールに、脂肪酸または／及び二塩基酸のクロライドを反応させ、エステル化する。
（３）原料となるポリグリセリンまたは他のポリオールと、脂肪酸または／及び二塩基酸の低級アルコールとのエステルを有機溶媒中または無溶媒で加熱混合し、エステル化触媒存在下、エステル交換反応を行う。
（４）原料となるポリグリセリンまたは他のポリオールに、脂肪酸または／及び二塩基酸の酸無水物を反応させ、エステル化する。
【００３０】
被覆のための表面処理方法は特に限定されないが、酸化セリウム含有粒子と上記ポリオールエステル化合物とをヘンシェルミキサーなどのせん断応力のかかる高速ミキサーで混合する乾式処理法、上記ポリオールエステル化合物を溶剤に溶解または分散乳化したものに酸化セリウムを入れたスラリー混合物を攪拌した後、乾燥して処理粉体を得る湿式法などが挙げられる。湿式法に使用する溶剤は特に限定されないが、水、ヘキサン等の炭化水素系溶剤、トルエン等の芳香族系溶剤、エタノール等のアルコール系溶剤、アセトン等のケトン系溶剤、酢酸エチル等のエステル系溶剤などを挙げることができる。また、樹脂や油剤に酸化セリウムを添加して混合する際に同時に上記ポリオールエステル化合物を添加して、分散と同時に表面処理するインテグラルブレンド法による処理を行っても何ら差し支えない。
【００３１】
本発明の表面処理酸化セリウムにおいて、上記ポリオールエステル化合物による表面処理量（被覆量）に特に制限はないが、酸化セリウム含有粒子１００重量部に対して０．１〜１００重量部が好ましく、１〜５０重量部がより好ましい。ポリオールエステル化合物の表面処理量が酸化セリウム含有粒子１００重量部に対して０．１重量部未満であると、樹脂や油剤に対する分散性が低下しやすくなり、また酸化セリウム含有粒子１００重量部に対して１００重量部を越えると、酸化セリウム含有粒子表面に吸着されない分子が多くなり、樹脂に混練した際にブリード現象を引き起こしたり、機械物性を低下させる恐れがある。また油剤を配合した化粧料に添加した場合には、酸化セリウム含有粒子の表面に吸着されないポリオールエステル化合物が他成分に対して悪影響を及ぼす虞があり好ましくない。
【００３２】
なお本発明は、上述してきた表面処理酸化セリウムである紫外線吸収剤をも提供するものである。本発明の紫外線吸収剤は、熱可塑性樹脂組成物、油剤組成物、化粧料組成物など、様々な形態にて実現され得る。
【００３３】
本発明の熱可塑性樹脂組成物は、熱可塑性樹脂と、上記の表面処理酸化セリウムとを含有することを特徴とする。ここで、表面処理酸化セリウムの含量は、熱可塑性樹脂１００重量部に対して０．０５〜１０重量部が好ましく、０．５〜５重量部がより好ましい。表面処理酸化セリウムの含量が熱可塑性樹脂１００重量部に対して０．０５重量部より小さいと紫外線吸収能が充分に付与されず、１０重量部より大きい場合には紫外線吸収能が有意義に向上しなくなる他、透明性が損なわれる恐れがある。
【００３４】
本発明で使用される熱可塑性樹脂としては、熱可塑性を示す樹脂であれば良く、例えば塩化ビニル、塩化ビニリデンなどのポリ塩化ビニル樹脂；ポリエチレン、ポリプロピレン、エチレン−プロピレン共重合体、エチレン−エチルアクリレート共重合体、エチレン−酢酸ビニル共重合体などのポリオレフィン系樹脂；ポリカーボネート樹脂、ポリエチレンテレフタレート、ポリブチレンテレフタレート、ポリブチレンナフタレートなどのポリエステル系樹脂；アクリロニトリル−ブタジエン−スチレン共重合体（ＡＢＳ樹脂）、ポリスチレンなどのポリスチレン系樹脂；６ナイロン、６６ナイロンなどのポリアミド系樹脂；ポリフェニレンエーテル、ポリフェニレンサルファイド、ポリエーテルエーテルケトン等のエンジニアリングプラスチック；その他、複合材料の分野で使用できる熱可塑性樹脂を挙げることができ、これら複数の樹脂を併用することもできる。これらの中で、特に紫外線吸収能の小さいポリオレフィン系樹脂が紫外線吸収能が著しく改善するという観点で好適である。
【００３５】
本発明の油剤組成物は、有機系油剤と、上記の表面処理酸化セリウムとを含有することを特徴とする。ここで、表面処理酸化セリウムの含量は、有機系油剤１００重量部に対して０．０５〜５００重量部が好ましく、０．５〜５重量部がより好ましく、この範囲で化粧料の種類や必要な紫外線吸収能によって添加量を調整する。表面処理酸化セリウムの含量が有機系油剤１００重量部に対して０．０５重量部未満であると紫外線吸収能が充分に付与されず、５００重量部を越える場合には紫外線吸収能が有意義に向上しなくなる他、透明性が損なわれる虞がある。
【００３６】
有機系油剤としては、例えば流動パラフィン、ワセリン等の鉱物油系；シリコーンオイル等の合成油系；ラノリン、トリグリセライド、スクワラン等の動植物油系などを挙げることができるが、特に限定されるものではない。また液状、ワックス状、固体状の有機系油剤のいずれにも適用できる。
【００３７】
本発明の化粧料組成物としては、ファンデーション、口紅、日焼け止めローションなどを挙げることができるが、紫外線を遮断する機能を必要とする化粧料であれば特に限定されない。
【００３８】
さらに本発明の熱可塑性樹脂組成物及び化粧料組成物には、必要に応じて本発明の特徴を損なわない範囲で、その他の添加剤、安定剤、有機または無機の充填剤、有機または無機の顔料、染料、可塑剤、滑剤、整泡剤、発泡剤、難燃剤、他の紫外線吸収剤、光安定剤、帯電防止剤、増核剤、防腐剤、香料、保湿剤、界面活性剤などを１種または複数併用して添加することができる。
【００３９】
【実施例】
次に、本発明について、その内容を実施例及び比較例を挙げて詳細に説明する。なお、以下の実施例は本発明の範囲を限定するものではなく。本発明の内容をより明確に示すために記載されたものである。
【００４０】
（製造例１）ポリグリセリン誘導体ＰＧ−１の調製
温度計、攪拌機、窒素導入入口及び還流管を備えた反応フラスコ内に、ステアリン酸  ５０．０重量部、ポリグリセリン（阪本薬品工業製ポリグリセリン＃５００、縮合度：６．７、水酸基数：８．７個）８７．８８重量部及びテトラブチルチタネート（純正化学製）０．０１重量部を仕込み窒素気流下で１６０℃まで４時間かけて昇温し、１６０℃で２時間加熱した後、反応液の酸価が１（ｍｇＫＯＨ／ｇ）程度になるまで加熱を行った。次いで室温まで冷却した。
以下、この反応液をポリグリセリン誘導体ＰＧ−１と称する。ポリグリセリン誘導体ＰＧ−１に含まれるポリグリセリン誘導体は、酸価が０．５の特性を有しており、原料の重量比から計算したエステル化度は、１２％である。
【００４１】
（製造例２）ポリグリセリン誘導体ＰＧ−２の調製
温度計、攪拌機、窒素導入入口及び還流管を備えた反応フラスコ内に、ステアリン酸  ５０．０重量部、ポリグリセリン（阪本薬品工業製ポリグリセリン＃５００、縮合度：６．７、水酸基数：８．７個）２９．５重量部及びテトラブチルチタネート（純正化学製）０．０１重量部を仕込み窒素気流下で１６０℃まで４時間かけて昇温し、１６０℃で２時間加熱した後、反応液の酸価が１（ｍｇＫＯＨ／ｇ）程度になるまで加熱を行った。次いで室温まで冷却した。
以下、この反応液をポリグリセリン誘導体ＰＧ−２と称する。ポリグリセリン誘導体ＰＧ−２に含まれるポリグリセリン誘導体は、酸価が０．８の特性を有しており、原料の重量比から計算したエステル化度は、３５％である。
【００４２】
（製造例３）ポリグリセリン誘導体ＰＧ−３の調製
温度計、攪拌機、窒素導入入口及び還流管を備えた反応フラスコ内に、ステアリン酸  ５０．０重量部、ジグリセリン（阪本薬品工業製、縮合度：２）９．７４重量部及びテトラブチルチタネート（純正化学製）０．０１重量部を仕込み窒素気流下で１６０℃まで４時間かけて昇温し、１６０℃で２時間加熱した後、反応液の酸価が１（ｍｇＫＯＨ／ｇ）程度になるまで加熱を行った。次いで室温まで冷却した。
以下、この反応液をポリグリセリン誘導体ＰＧ−３と称する。ポリグリセリン誘導体ＰＧ−３に含まれるポリグリセリン誘導体は、酸価が１．３の特性を有しており、原料の重量比から計算したエステル化度は、７５％である。
【００４３】
（製造例４）ポリグリセリン誘導体ＰＧ−４の調製
温度計、攪拌機、窒素導入入口及び還流管を備えた反応フラスコ内に、ステアリン酸  ５０．０重量部、ポリグリセリン（阪本薬品工業製ポリグリセリン＃３１０、縮合度４．２、水酸基数：６．２個）１８．１６重量部及びテトラブチルチタネート（純正化学製）０．０１重量部を仕込み窒素気流下で１６０℃まで４時間かけて昇温し、１６０℃で２時間加熱した後、反応液の酸価が１（ｍｇＫＯＨ／ｇ）程度になるまで加熱を行った。次いで室温まで冷却した。
以下、この反応液をポリグリセリン誘導体ＰＧ−４と称する。ポリグリセリン誘導体ＰＧ−４に含まれるポリグリセリン誘導体は、酸価が０．８の特性を有しており、原料の重量比から計算したエステル化度は、４８％である。
【００４４】
（製造例５）ポリグリセリン誘導体ＰＧ−５の調製
温度計、攪拌機、窒素導入入口及び還流管を備えた反応フラスコ内に、ステアリン酸  ５０．０重量部、ポリグリセリン（阪本薬品工業製ポリグリセリン＃７５０、縮合度１０．１、水酸基数：１２．１個）４３．９４重量部及びテトラブチルチタネート（純正化学製）０．０１重量部を仕込み窒素気流下で１６０℃まで４時間かけて昇温し、１６０℃で２時間加熱した後、反応液の酸価が１（ｍｇＫＯＨ／ｇ）程度になるまで加熱を行った。次いで室温まで冷却した。
以下、この反応液をポリグリセリン誘導体ＰＧ−５と称する。ポリグリセリン誘導体ＰＧ−５に含まれるポリグリセリン誘導体は、酸価が０．７の特性を有しており、原料の重量比から計算したエステル化度は、２５％である。
【００４５】
（製造例６）二塩基酸ポリオール類エステルＰＥ−１の調製
温度計、攪拌機、窒素導入入口及び還流管を備えた反応フラスコ内に、アジピン酸（純正化学製）２４．４重量部、ステアリン酸（純正化学製）４７．５重量部、ジペンタエリスリトール（東京化成製）８４．８重量部及びｐ−トルエンスルホン酸（純正化学製）０．０２重量部を仕込み窒素気流下で１８０℃まで１時間かけて昇温し、１８０℃で２時間加熱した後、反応液の酸価が１（ｍｇＫＯＨ／ｇ）程度になるまで加熱を行った。ついで、室温まで冷却した。
以下、この反応液を二塩基酸ポリオール類エステルＰＥ−１と称する。二塩基酸ポリオール類エステルＰＥ−１は、酸価が０．８、エステル化度が２５％であった。
【００４６】
（製造例７）二塩基酸ポリオール類エステルＰＥ−２の調製
温度計、攪拌機、窒素導入入口及び還流管を備えた反応フラスコ内に、無水フタル酸（純正化学製）１２．４重量部、ラウリン酸（純正化学製）１６．８重量部、ジペンタエリスリトール（東京化成製）４２．７重量部及びテトラブチルチタネート（東京化成製）０．０１重量部を仕込み窒素気流下で１８０℃まで１時間かけて昇温し、１８０℃で２時間加熱した後、反応液の酸価が１（ｍｇＫＯＨ／ｇ）程度になるまで加熱を行った。ついで、室温まで冷却した。
以下、この反応液を二塩基酸ポリオール類エステルＰＥ−２と称する。二塩基酸ポリオール類エステルＰＥ−２は、酸価が０．６、エステル化度が２５％であった。
【００４７】
（製造例８）二塩基酸ポリオール類エステルＰＥ−３の調製
温度計、攪拌機、窒素導入入口及び還流管を備えた反応フラスコ内に、アジピン酸（純正化学製）１６．１重量部、ステアリン酸（純正化学製）４７．５重量部、ジペンタエリスリトール（東京化成製）８４．８重量部及びｐ−トルエンスルホン酸（純正化学製）０．０２重量部を仕込み窒素気流下で１８０℃まで１時間かけて昇温し、１８０℃で２時間加熱した後、反応液の酸価が１（ｍｇＫＯＨ／ｇ）程度になるまで加熱を行った。ついで、室温まで冷却した。
以下、この反応液を二塩基酸ポリオール類エステルＰＥ−３と称する。二塩基酸ポリオール類エステルＰＥ−３は、酸価が０．９、エステル化度が１９％であった。
【００４８】
（製造例９）二塩基酸ポリオール類エステルＰＥ−４の調製
温度計、攪拌機、窒素導入入口及び還流管を備えた反応フラスコ内に、アジピン酸（純正化学製）２４．４重量部、ペンタエリスリトール（純正化学製）８４．８重量部を仕込み窒素気流下で２４０℃まで１時間かけて昇温し、ステアリン酸（純正化学製）４８．３重量部及びｐ−トルエンスルホン酸（純正化学製）０．０２重量部を加え、さらに２４０℃で２時間加熱した後、反応液の酸価が１（ｍｇＫＯＨ／ｇ）程度になるまで加熱を行った。ついで、室温まで冷却した。
以下、この反応液を二塩基酸ポリオール類エステルＰＥ−４と称する。二塩基酸ポリオール類エステルＰＥ−４は、酸価が０．２、エステル化度が３７％であった。
【００４９】
（製造例１０）二塩基酸ポリオール類エステルＰＥ−５の調製
温度計、攪拌機、窒素導入入口及び還流管を備えた反応フラスコ内に、アジピン酸（純正化学製）１４．６重量部、ポリグリセリン（阪本薬品工業製ポリグリセリン＃３１０、縮合度４．２）６２．８重量部、ラウリン酸（純正化学製）４０．０重量部及びｐ−トルエンスルホン酸（純正化学製）０．０１重量部を仕込み窒素気流下で１８０℃まで１時間かけて昇温し、１８０℃で２時間加熱した後、反応液の酸価が１（ｍｇＫＯＨ／ｇ）程度になるまで加熱を行った。ついで、室温まで冷却した。
以下、この反応液を二塩基酸ポリオール類エステルＰＥ−５と称する。二塩基酸ポリオール類エステルＰＥ−５は、酸価が０．５、エステル化度が３３％であった。
【００５０】
（製造例１１）二塩基酸ポリオール類エステルＰＥ−６の調製
温度計、攪拌機、窒素導入入口及び還流管を備えた反応フラスコ内に、アジピン酸（純正化学製）２９．２重量部、ポリグリセリン（阪本薬品工業製ポリグリセリン＃５００、縮合度６．７）１３８．６重量部、ステアリン酸（純正化学製）８５．２重量部及びｐ−トルエンスルホン酸（純正化学製）０．０１重量部を仕込み窒素気流下で１８０℃まで１時間かけて昇温し、１８０℃で２時間加熱した後、反応液の酸価が１（ｍｇＫＯＨ／ｇ）程度になるまで加熱を行った。ついで、室温まで冷却した。
以下、この反応液を二塩基酸ポリオール類エステルＰＥ−６と称する。二塩基酸ポリオール類エステルＰＥ−６は、酸価が０．３、エステル化度が２９％であった。
【００５１】
（製造例１２）二塩基酸ポリオール類エステルＰＥ−７の調製
温度計、攪拌機、窒素導入入口及び還流管を備えた反応フラスコ内に、アジピン酸（純正化学製）２０．２重量部、ポリグリセリン（阪本薬品工業製ポリグリセリン＃７５０、縮合度１０．１）１５１．６重量部、ステアリン酸（純正化学製）１１３．６重量部及びｐ−トルエンスルホン酸（純正化学製）０．０１重量部を仕込み窒素気流下で１８０℃まで１時間かけて昇温し、１８０℃で２時間加熱した後、反応液の酸価が１（ｍｇＫＯＨ／ｇ）程度になるまで加熱を行った。ついで、室温まで冷却した。
以下、この反応液を二塩基酸ポリオール類エステルＰＥ−７と称する。二塩基酸ポリオール類エステルＰＥ−７は、酸価が０．６、エステル化度が２５％であった。
【００５２】
（実施例１）
酸化セリウム含有粒子（日本電工製、セリガードＳＣ４０６０、平均一次粒子径２２．６ｎｍ）１００重量部、製造例１で得られたポリグリセリン誘導体ＰＧ−１  １０重量部をヘンシェルミキサーで混合し（１７２０ｒｐｍ、１５分）、表面処理酸化セリウムを製造した。
【００５３】
（実施例２〜１２）
ポリグリセリン誘導体ＰＧ−１の代わりに、製造例２〜１２で得られたポリグリセリン誘導体ＰＧ−２〜５、及び二塩基酸ポリオール類エステルＰＥ−１〜ＰＥ−７を用いたこと以外は実施例１と同様にして、それぞれ表面処理酸化セリウムを製造した。
【００５４】
（実施例１３）
酸化セリウム含有粒子（日本電工製、セリガードＳＣ４０６０、平均一次粒子径２２．６ｎｍ）１００重量部、製造例２で得られたポリグリセリン誘導体ＰＧ−２  ２０重量部をヘンシェルミキサーで混合し（１７２０ｒｐｍ、１５分）、表面処理酸化セリウムを製造した。
【００５５】
（実施例１４）
酸化セリウム含有粒子（日本電工製、セリガードＳＣ４０６０、平均一次粒子径２２．６ｎｍ）１００重量部、製造例２で得られたポリグリセリン誘導体ＰＧ−２  ５０重量部をヘンシェルミキサーで混合し（１７２０ｒｐｍ、１５分）、表面処理酸化セリウムを製造した。
【００５６】
（比較例１）
酸化セリウム含有粒子（日本電工製、セリガードＳＣ４０６０、平均一次粒子径２２．６ｎｍ）１００重量部、ステアリン酸（純正化学製、１級）１０重量部をヘンシェルミキサーで混合し（１７２０ｒｐｍ、１５分）、表面処理酸化セリウムを製造した。
【００５７】
（比較例２）
酸化セリウム含有粒子（日本電工製、セリガードＳＣ４０６０、平均一次粒子径２２．６ｎｍ）１００重量部、ステアリン酸（純正化学製、１級）２０重量部をヘンシェルミキサーで混合し（１７２０ｒｐｍ、１５分）、表面処理酸化セリウムを製造した。
【００５８】
（比較例３）
酸化セリウム含有粒子（日本電工製、セリガードＳＣ４０６０、平均一次粒子径２２．６ｎｍ）１００重量部、ステアリン酸（純正化学製、１級）５０重量部をヘンシェルミキサーで混合し（１４００ｒｐｍ、１５分）、表面処理酸化セリウムを製造した。
実施例１〜１４および比較例１〜３の組成を表１に示す。
【００５９】
【表１】
2004262974.tif 000003
【００６０】
（実施例１５）
ポリプロピレン樹脂（日本ポリオレフィン製、７０６４ｗｆ１）１００重量部、及び実施例１で得られた表面処理酸化セリウム１．０重量部を、ヘンシェルミキサーで混合し（１７２０ｒｐｍ、５分）、二軸混練機で混練後、ペレット化を行った。得られたペレットをプレス成型機で成型して１５×１５ｃｍ、厚さ１ｍｍのシート状成型品を製造し、ヘイズ、３００ｎｍ及び４００ｎｍでの透過率を測定した。
【００６１】
（実施例１６〜２８）
表面処理酸化セリウムの代わりに、実施例２〜１４で得られた表面処理酸化セリウムを用いたこと以外は、実施例１５と同様にして、それぞれ成型品を製造し、ヘイズ、３００ｎｍ及び４００ｎｍでの透過率を測定した。
【００６２】
（実施例２９）
実施例１で得られた表面処理酸化セリウムを０．５重量部使用する以外は実施例１５と同様にして、成型品を製造し、ヘイズ、３００ｎｍ及び４００ｎｍでの透過率を測定した。
【００６３】
（実施例３０，３１）
実施例１３，１４で得られた表面処理酸化セリウムをそれぞれ用いたこと以外は実施例２９と同様にして、それぞれ成型品を製造し、ヘイズ、３００ｎｍ及び４００ｎｍでの透過率を測定した。
【００６４】
（実施例３２）
実施例１で得られた表面処理酸化セリウムを１．０重量部の代わりに１．５重量部使用する以外は実施例１５と同様にして成型品を製造し、ヘイズ、３００ｎｍ及び４００ｎｍでの透過率を測定した。
【００６５】
（実施例３３，３４）
実施例１３，１４で得られた表面処理酸化セリウムを用いたこと以外は実施例３２と同様にして、それぞれ成型品を製造し、ヘイズ、３００ｎｍ及び４００ｎｍでの透過率を測定した。
【００６６】
（比較例４）
実施例１５で使用したポリプロピレン樹脂のみをプレス成型機で成型して１５×１５ｃｍ、厚さ１ｍｍのシート状成型品を製造し、ヘイズ、３００ｎｍ及び４００ｎｍでの透過率を測定した。
【００６７】
（比較例５）
表面処理酸化セリウムの代わりに未処理の酸化セリウム０．５重量部を使用すること以外は実施例１５と同様にして、成型品を製造し、ヘイズ、３００ｎｍ及び４００ｎｍでの透過率を測定した。
【００６８】
（比較例６）
表面処理酸化セリウムの代わりに未処理の酸化セリウム１．０重量部を使用すること以外は実施例１５と同様にして、成型品を製造し、ヘイズ、３００ｎｍ及び４００ｎｍでの透過率を測定した。
【００６９】
（比較例７）
表面処理酸化セリウムの代わりに未処理の酸化セリウム１．５重量部を使用すること以外は実施例１５と同様にして、成型品を製造し、ヘイズ、３００ｎｍ及び４００ｎｍでの透過率を測定した。
【００７０】
（比較例８〜１０）
表面処理酸化セリウムの代わりに、比較例１〜３で得られた表面処理酸化セリウムを用いたこと以外は実施例１５と同様にして、それぞれ成型品を製造し、ヘイズ、３００ｎｍ及び４００ｎｍでの透過率を測定した。
【００７１】
実施例１５〜３４および比較例４〜１０の結果を表２に示す。なお、ヘイズおよび各波長における透過率の評価基準は以下のとおりである。
ヘイズ          ：  ４０％未満…○；  ４０％以上…×
３００ｎｍ透過率：  １０％未満…○；  １０％以上…×
４００ｎｍ透過率：  ７０％以上…○；  ７０％未満…△
【００７２】
【表２】
2004262974.tif 000004
【００７３】
（実施例３５）
流動パラフィン（純正化学製、一級）３０重量部に、実施例１で得られた表面処理酸化セリウムを３重量部添加し、攪拌した後、超音波で３０分間分散させたところ、流動性のあるペースト状の油剤組成物を得た。外観は半透明で酸化セリウムが良好に分散しており、肌に塗布すると透明感のある油膜を形成した。
【００７４】
（実施例３６〜４８）
表面処理酸化セリウムの代わりに、実施例２〜１４で得られた表面処理酸化セリウムを用いたこと以外は実施例３５と同様にして、油剤組成物をそれぞれ調製した。いずれも流動性のあるペースト状で、外観は半透明で酸化セリウムが良好に分散しており、肌に塗布すると透明感のある油膜を形成した。
【００７５】
（比較例１１）
表面処理酸化セリウムを使用する代わりに、未処理の酸化セリウムを使用すること以外は、実施例３５と同様にして油剤組成物を得た。性状はペースト状であるが流動性がなく不透明で、酸化セリウムの分散性が悪く、肌に塗布すると、白っぽい油膜（白うき）になった。
【００７６】
（比較例１２〜１４）
表面処理酸化セリウムを使用する代わりに、比較例１〜３で得られた表面処理酸化セリウムを用いたこと以外は実施例３５と同様にして、油剤組成物をそれぞれ調製した。油剤組成物は流動性のある不透明なペースト状で、酸化セリウムは良好に分散していたが、酸化セリウム表面に吸着されないポリオール成分が流動パラフィンに溶解していなかった。また肌に塗布すると、溶解していないポリオール成分の粒子が目視で確認される油膜を形成した。得られた油剤組成物の性状はペースト状であるが流動性がなく不透明で、酸化セリウムの分散性が悪く、肌に塗布すると、白っぽい油膜（白うき）になった。
【００７７】
実施例３５〜４８および比較例１１〜１４の評価結果を表３に示す。なお、評価基準は以下のとおりである。
流動性                ：  ○→あり      ；  ×→なし
透明性                ：  ○→半透明    ；  ×→不透明
肌に塗布時の油膜外観  ：  ○→透明感あり；  ×→透明感なし
【００７８】
【表３】
2004262974.tif 000005
【００７９】
【発明の効果】
以上のように、本発明の表面処理酸化セリウムは、熱可塑性樹脂や有機系油剤などの有機マトリクスに良好に分散する。これを配合した熱可塑性樹脂組成物は、紫外線吸収能に優れ、透明性も向上していることがわかる。また有機系油剤に配合した場合にも透明性が良好で、紫外線吸収能や透明性が良好な化粧料を製造することができる。